(57)【要約】 【課題】  ５０回のディープ放電・充電サイクルの後、０．１００Ａｈ／ＭｎＯ２以上の放電キャパシティを有する充電可能な電気化学電池を提供する。【解決手段】  本発明の充電可能な電気化学電池は、二酸化マンガン製のカソードと、亜鉛製のアノードと、水酸化ポタシウムの電解質とを有する。本発明のカソードは、サイクル寿命と蓄積放電容量を増加させるための添加化合物を含有する。この添加化合物は、少なくともストロンチウム化合物と、バリウム化合物と／またはカルシウム化合物とを有する。【選択図】  図１
2009517805.tif 000002
【特許請求の範囲】
【請求項１】
二酸化マンガン製のカソードと、セパレータと、アノードと、アルカリ水溶液の電解質とを有する充電可能な電気化学電池において、
前記カソードは、ストロンチウム化合物を、カソードの４．５０％−１６．１０％含有し、バリウム化合物を、カソードの０％を超え１．０％未満含有し、
前記ストロンチウム化合物は、酸化ストロンチウム、水酸化ストロンチウムまたはその水和物からなり、
前記バリウム化合物は、酸化バリウム、水酸化バリウムまたはその水和物からなり、
前記電気化学電池は、５０回のディープ放電・充電サイクルの後０．１００Ａｈ／ｇＭｎＯ２以上の放電容量を有する
ことを特徴とする充電可能な電気化学電池。
【請求項２】
前記電気化学電池は、５０回のディープ放電・充電サイクルの後０．１０４Ａｈ／ｇＭｎＯ２以上の放電容量を有する
ことを特徴とする請求項１記載の電気化学電池。
【請求項３】
前記電気化学電池は、５０回のディープ放電・充電サイクルの後０．１１４Ａｈ／ｇＭｎＯ２以上の放電容量を有する
ことを特徴とする請求項２記載の電気化学電池。
【請求項４】
前記電気化学電池は、５０回のディープ放電・充電サイクルの後０．１２１Ａｈ／ｇＭｎＯ２以上の放電容量を有する
ことを特徴とする請求項３記載の電気化学電池。
【請求項５】
前記カソードは、さらにカルシウム化合物を含有し、
前記カルシウム化合物は、酸化カルシウムと、水酸化カルシウムと、カルシウムステアリン酸塩からなるグループから選択される
ことを特徴とする請求項１記載の電気化学電池。
【請求項６】
前記カルシウム化合物は、酸化カルシウムであり、前記カソードの０．１％−０．５％含有し、
前記カソードの０．１％−０．２％ポリエチレン化合物を有する
ことを特徴とする請求項５記載の電気化学電池。
【請求項７】
前記カルシウム化合物は、前記カソードの０．２５％−１．２５％含有する
ことを特徴とする請求項５記載の電気化学電池。
【請求項８】
前記カルシウム化合物は、カルシウムステアリン酸塩であり、前記カソードの０．２５％−１．２５％含有する
ことを特徴とする請求項７記載の電気化学電池。
【請求項９】
前記ストロンチウム化合物は、前記カソードの０．２５％−１．２５％含有する
ことを特徴とする請求項１記載の電気化学電池。
【請求項１０】
前記カソードは、銀、酸化銀、銀のグループＩ化合物、金属水素化合物、水素再結合触媒を０．１％−５％含有する
ことを特徴とする請求項１記載の電気化学電池。
【発明の詳細な説明】
【技術分野】
【０００１】
本発明は、二酸化マンガン（ＭｎＯ２）の正電極材料と、水酸化ポタシウム（ＫＯＨ）の電解質材料と、亜鉛（Ｚｎ）の負電極材料を有する充電可能なアルカリ電池、特にサイクル寿命を改善し、累積的性能を改善する添加物を含有する電池（バッテリ）のカソードの成分組成に関する。
【背景技術】
【０００２】
一次と二次（充電可能）の二酸化マンガンベースのアルカリ電池は公知である。このアルカリ電池は、活性材料として二酸化マンガンを含有する正電極と、活性材料として亜鉛を含有する負電極と、電解質として水酸化ポタシウムの水溶液と、前記正電極と負電極との間のセパレータとを有する。
【０００３】
正電極におけるＭｎＯ２の充電問題を解決するために、亜鉛電極に制約を課すことにより電池の放電容量を制限する電池が開発されている。ＭｎＯ２製のカソードの再充電の問題により、これらの電池は、ディープ放電に対し、キャパシティ・フェード（容量劣化）を受け、その結果、各放電・充電サイクルの後で利用できる放電時間が連続して減少することになる。電池のエンドユーザは、この放電時間の減少を使用できなくなったものと判断し、電池をまだ使用できるにもかかわらず廃棄する傾向にある。容量劣化が発生することは、二酸化マンガンの電極が完全には再利用可能でないことの証である。このような容量劣化を改善するめに、様々なアプローチが採られている。例えば、様々な添加剤を正電極と負電極に含有させている。
【０００４】
【特許文献１】ドイツ特許第３，３３７，５６８号明細書
【特許文献２】国際公開パンフレット第９３／１２５５１号
【特許文献３】米国特許第５，３００，３７１号明細書
【特許文献４】米国特許第６，３６１，８９９号明細書
【特許文献５】米国特許出願第２００５／０１６４０７６号明細書
【特許文献６】米国特許第５，２７２，０２０号明細書
【０００５】
特許文献１は、チタンを添加した電解質の二酸化マンガンを生成する方法を開示する。このようなチタンを添加したＭｎＯ２は、充電可能な二酸化マンガン／亜鉛電池で使用すると有効である。
【０００６】
特許文献２は、一次と二次のアルカリ二酸化マンガン電池の改良を開示する。この電池は、ＭｎＯ２の正電極材料の３％−２５％のバリウム化合物を含有する。
【０００７】
特許文献３は、サイクル寿命と性能を改善した充電可能なアルカリ・二酸化マンガン電池を教示する。この電池は、有機バインダと銀化合物とバリウム化合物が、ＭｎＯ２の正電極に添加されている。
【０００８】
特許文献４は、正電極組成への添加剤の組成範囲を開示する。この添加剤は、第１添加剤と第２添加剤からなる。この第１添加剤は、バリウム化合物とストロンチウム化合物からなるグループから選択される。第２添加剤は、チタン化合物、ランタン化合物、セリウム化合物、イットリウム亜鉛化合物、カルシウム化合物、すず化合物、マグネシウム化合物からなるグループから選択される。
【０００９】
特許文献５は、ハイドロスコピクの添加剤（例えば、バリウムまたはストロンチウムの酸化物（oxide）、水酸化物（hydroxide）、水和物（hydrate））を含有するカソードのペレットをより効率的に処理する疎水性の添加剤の使用を教示する。このようなハイドロスコピック添加剤は、電池の性能を向上させる。例えば電池の累積的放電容量を増やし、サイクル寿命を伸ばす。
【００１０】
上記のいずれの文献も、電池性能の向上とサイクル寿命の向上をさせる様々なアプローチを開示するが、充電可能なアルカリ電池は、依然として容量劣化を示し、サイクルの回数が増加するにつれて、使用できる容量が減少する。１０−１５ｍＡ／ｃｍ２の放電の低いレートに対し中程度レートにおいて、容量劣化は、依然として顕著である。
【発明の開示】
【発明が解決しようとする課題】
【００１１】
従って、全体的性能とサイクル寿命が改善されるような充電可能なアルカリ電池のカソード成分組成を改善する必要がある。
【課題を解決するための手段】
【００１２】
本発明の一態様の充電可能な電気化学電池は、二酸化マンガン製のカソードと、セパレータと、アノードと、アルカリ水溶液の電解質とを有し、前記カソードは、ストロンチウム化合物を、カソードの重量の４．５０％−１６．１０％含有し、前記電気化学電池は、５０回のディープ放電・充電サイクルの後、少なくとも０．１００Ａｈ／ｇＭｎＯ２の放電容量を有する。
【００１３】
本発明の他の態様の充電可能な電気化学電池は、二酸化マンガン製のカソードと、セパレータと、アノードと、アルカリ水溶液の電解質とを有し、前記カソードは、ストロンチウム化合物を、カソードの重量の４．５０％−１６．１０％含有し、バリウム化合物を、カソードの重量の有意量以上で１．００％以下含有する。
【００１４】
本発明の他の態様の二酸化マンガン製のカソードと、セパレータと、アノードと、アルカリ水溶液の電解質とを有する充電可能な電気化学電池の累積放電容量を向上させる方法は、前記カソードに、ストロンチウム化合物を、カソードの重量の４．５０％−１６．１０％添加する。このストロンチウムが、５０回のディープ放電・充電サイクルの後の放電容量を増加させる。
【００１５】
本発明は、少なくともストロンチウム化合物を正電極に有する二酸化マンガン−亜鉛の充電可能なアルカリ電池を提供する。本発明の電池は、初期放電において高い放電容量（discharge capacity）を示し、連続した放電・充電サイクルの後の容量劣化（capacity fade）を改善し、長いサイクル寿命（放電・充電サイクルの回数が増える）を示す。これにより、エンドユーザは、電池の利用可能な放電時間が長くなったと感じる。本発明の電池は、５０回のディープ放電・充電サイクルの後の放電容量は、少なくとも０．１００Ａｈ／ｇＭｎＯ２である。
【００１６】
本発明の一実施例によれば、本発明は、ストロンチウム・ベースの化合物と、選択的事項としてバリウム・ベースの化合物とを含有する二酸化マンガン製のカソードを有する電池を提供する。バリウム化合物と／またはストロンチウム化合物とは、バリウムと／またはストロンチウムの酸化物、水酸化物、水和物の形態を採る。バリウム・ベースと／またはストロンチウム・ベースの化合物の効果は、カルシウム化合物を添加することにより、さらに改善される。カルシウム化合物は、カルシウムの酸化物、水酸化物、脂肪酸（例、カルシウム・ステアリン酸）を含む。このカルシウム化合物は、単独であるいは他の化合物（例、Coathylene（登録商標）のようなポリエチレン化合物）と一緒に、添加される。これにより触媒の処理を促進させる。以下本明細書と特許請求の範囲と要約書において「％」表示は、特に断らない限り、「重量％」表示である。
【００１７】
この化合物は、カソードの４．５％−２０．０％、好ましくは５．５％−１７．５％、より好ましくは７．１５％−１７．５％、さらに好ましくは７．１５％−９．７５％存在する。
【００１８】
ストロンチウム化合物は、カソードの４．５０％−１６．１０％、好ましくは５．０％−１３．６０％、より好ましくは５．７５％−１１．８５％で、さらに好ましくは５．７５％−８．３５％で、最も好ましくは５．７５％−６．７５％存在する。このストロンチウム化合物は、酸化ストロンチウムあるいは水酸化ストロンチウムの形態であり、これには、酸化ストロンチウムの水和物と水酸化ストロンチウムの水和物を含む。
【００１９】
バリウム化合物は、カソードの有意量以上で１．０％以下存在する。このバリウム化合物は、カソードの０．１％−１．０％存在する。さらにバリウム化合物は、カソードの０．５％−１．０％存在する。さらにバリウム化合物は、カソードの０．７５％−１．０％存在する。さらに好ましくはバリウム化合物は、カソードの１．０％存在する。バリウム化合物は、それがある場合、酸化バリウムまたは水酸化バリウムとして提供され、これには酸化バリウムの水和物と水酸化バリウムの水和物を含む。
【００２０】
カルシウム化合物は、それがある場合、酸化カルシウム、水酸化カルシウムまたはカルシウム脂肪酸の形態である。このカルシウム化合物は、カソードの有意量以上５％以下含有する。好ましくは、０．１％−１．２５％で、より好ましくは０．２５％−１．２５％で、さらに好ましくは０．２５％−０．４％である。一実施例によれば、カルシウム化合物は、酸化カルシウムとして、カソードの０．１％−０．５％、より好ましくは０．２％−０．３％、より好ましくは０．２５％含む。この実施例においては、酸化カルシウムは、カソードの処理特性を向上させる化合物が添加される。この化合物は、ポリエチレン化合物、好ましくはCoathylene（登録商標）である。このカソードの処理特性を向上させる化合物は、好ましくはカソードの０．１−０．２％、より好ましくは０．１５％含有する。本発明の他の実施例においては、カルシウム化合物は、カルシウム・ステアリン酸として、カソードの０．１％−０．７５％含む。より好ましくは０．２５％−０．５％、さらに好ましくは０．４％含む。この実施例においては、カルシウム化合物は、カソードの処理能力を向上させるポリエチレン化合物が添加されない。その理由は、カルシウム・ステアリン酸そのものが、この機能を提供するからである。
【００２１】
この電池の二酸化マンガン・カソードは、０．１％−５％の水素再結合触媒を含有する。このような触媒は、銀、酸化銀、他の公知の銀化合物、好ましくは銀のグループＩ化合物を含む。別の構成として、水素再結合触媒は、金属水素化合物、Ｔｉ２Ｎｉを含有してもよい。
【００２２】
この電池の一回の放電容量は、５０回のディープ放電・充電サイクルの後、少なくとも０．１００Ａｈ／ｇＭｎＯ２、好ましくは少なくとも０．１０４Ａｈ／ｇＭｎＯ２、より好ましくは少なくとも０．１１４Ａｈ／ｇＭｎＯ２、さらに好ましくは少なくとも０．１２１Ａｈ／ｇＭｎＯ２を有する。この電池の累積放電容量は、５０回のディープ放電・充電サイクルの後は、少なくとも４１．００Ａｈ、好ましくは少なくとも４９．００Ａｈ、より好ましくは少なくとも５２．００Ａｈ、さらに好ましくは少なくとも５３．００Ａｈである。
【００２３】
負電極と正電極がそれぞれ電池の負端子と正端子に接続され、適宜のセパレータにより分離された構造の電池は、ボビン電池、螺旋巻回電池、平面電池、ボタン電池、コイン電池である。
【実施例】
【００２４】
図１は、アルカリ充電可能電池１０の断面図である。このアルカリ充電可能電池１０は次の部品を含む。すなわち、円筒状内側空間を形成するスティール製容器１２と、前記スティール製容器１２内に収納された複数の円筒状中空ペレット１６により形成されるカソード１４と、前記カソード１４の内側に配置されたアノード・ジェルからなるアノード１８と、アノード１８とカソード１４とを分離する円筒状セパレータ２０とを有する。アノードとカソードの間のイオン導電性は、アルカリ充電可能電池１０内に所定量添加された水酸化ポタシウムの電解質により得られる。
【００２５】
スティール製容器１２は底部で閉じられており、正端子として機能する円筒状中央突起部２２を有する。スティール製容器１２の上部端部は、封止組立体により気密にシールされている。この封止組立体は、薄い金属シート製の負極キャップ２４と、前記負極キャップ２４に取り付けられ、アノードとの電気的接触を与えるアノード・ジェルに入り込んだ集電具２６と、負極キャップ２４をスティール製容器１２から電気的に絶縁し、カソード構造とアノード構造のそれぞれの上に形成されるガス空間を分離するプラスチック製トップ２８とを有する。
【００２６】
円筒状セパレータ２０が、正電極と負電極との間に配置される。円筒状セパレータ２０は、アノードをカソードから機械的に分離し、電解質の貯蔵体として機能する。円筒状セパレータ２０は、通常複雑でフレキシブルな構造体であり、亜鉛デンドライト（zinc dendrites）は透過しないが、イオンは透過し、ガス（例、過剰充電状態、スタンバイ状態あるいは過剰放電状態で電池内に発生する水素ガスまたは酸素ガス）を透過する。円筒状セパレータ２０は、２枚の層３０，３２を含む。内側吸収層３０は、電解質に濡れ性で繊維性シート材料製であり、外側イオン透過層３２は、デンドライトと小さな粒子が浸透できない膜である。内側吸収層３０は、例えば、電池ロース繊維、Rayon（登録商標）、ポリアミド繊維、ポリプロピレン繊維、ポリビニールアルコール繊維から形成される。内側吸収層３０の好ましい材料は、不織のポリアミド（例、フルデンベルグ・グレード（Freudenberug grade）ＦＳ２２１３）である。外側イオン透過層３２は、例えば電池ロース、セロファン（Cellophane（登録商標）、放射グラフティッド・ポリエチレン、ポリプロピレン等である。外側イオン透過層３２は、比較的薄いセロファン（Cellophane（登録商標）の膜が好ましい。
【００２７】
電池の底部部分の封止（シーリング）は、絶縁ワッシャ３３を用いて達成される。図１に示すように、この絶縁ワッシャ３３は、円筒状中空ペレット１６を挿入する前にスティール製容器１２の底部部分に当てて配置される。その後、円筒状セパレータ２０が挿入され、その底部エッジが絶縁ワッシャ３３に当たる。円筒状セパレータ２０の底部と絶縁ワッシャ３３との間の接触ゾーンは、所定量の熱可塑特性のシール剤を塗布することによりシールされる。適宜のシール剤は、エポキシ、ホットメタル接着剤、アスファルトあるいは他の類似の材料である。このシール剤は、適宜の加熱工具を用いて形成される。この工具は、カソードの円筒状キャビティ内に深く挿入され、接触ゾーンに所定量のシール剤を分布する。シール剤は、固化した後、凹形状を有し、小さな高さと幅を有し、図１では凹状形状３４で示す。
【００２８】
円筒状セパレータ２０とシールの底部の正確な形状は、本発明に必須の事項ではない。シール剤とそのシール方法の他の実施例は、特許文献６に開示されている。
【００２９】
カソード材料として酸化マンガンを用いる電池の適宜の活性材料は、電気的あるいは化学的に合成した二酸化マンガンであり、この二酸化マンガンは、４価のマンガンを９０％以上含み、低い原子価の酸化物を少量含む。二酸化マンガンの粉末は、添加剤と共に混合され、カソード材料を形成する。このプロセスは、特許文献３に開示されている。電池の性質によっては、正電極は、ペレットの形態にモールドされて、容器内に挿入され、その後再圧縮してもよい。選択的事項として、正電極は、容器内に直接モールドして形成してもよく、あるいは平面状電池、ボタン電池、コイン電池に使用されるような正電極としてロールで形成したり、キャスティングで形成してもよい。
【００３０】
亜鉛製の負電極は、粉末の金属亜鉛、または亜鉛合金、選択的事項として適宜のジェル剤を含む酸化亜鉛を含む。ジェル剤は、カーボキシメチル・セルロース、ポリアクリル酸、スターチあるいはその派生物を含む。電池内の亜鉛酸塩のモビリティは、負電極混合物への添加剤を用いることにより、減らすことができる。この添加剤は、例えばマグネシウム化合物、バリウム化合物、カルシウム化合物（通常のその酸化物あるいは水酸化物あるいはそれらの混合物）を１％から３０％含有する。これに関しては特許文献３に開示されている。
【００３１】
電解質は、通常４Ｎから１２Ｎの水酸化ポタシウムのアルカリ溶液である。電解質は、溶解した酸化亜鉛（ＺｎＯ）のような添加物を含み、負電極内での活性亜鉛のガス化を押さえ、損傷を与えることなく電池の過充電ができるようにする。ＺｎＯを選択的に電池内に予備質量として含んでもよい。
【００３２】
上で議論したように、カソード材料への様々な添加剤が、充電可能な電池の容量劣化を押さえ、サイクル寿命を増加させ、これにより累積的放電容量を増加させることがわかってきた。この主な添加剤は、バリウム化合物、ストロンチウム化合物、カルシウム化合物であり、その添加量は、カソードの０．１％から２０．０％の範囲である。バリウム化合物、ストロンチウム化合物、カルシウム化合物は、電池の中で、例えば水酸化物、酸化物、水和物の形態で存在するのが好ましい。
【００３３】
様々な添加化合物の量は、電池のサイズに依存して変わる。例えば厚い電極層を有する「Ｄ」サイズの電池は、「ＡＡ」サイズの電池よりもより多くの添加剤を含む必要がある。一般的に、添加剤の量は、カソードの電極層の厚さの増加割合に応じて増加する。例えば４ｍｍのカソード電極の厚さでは、２ｍｍのカソード電極の厚さの添加剤の量の２倍の量の添加剤を必要とする。
【００３４】
本発明の電池は、他の添加剤を含有してもよい。その目的は、二酸化マンガンの導電性と正電極の構造的完全性を高めるため、あるいは電極の水素再結合を高めるためである。この添加剤の一例は、特許文献３と５に開示されている。例えば二酸化マンガン製の電極は、少なくとも１種類の添加剤、例えばグラファイト、カーボン・ブラック、無機バインダ、有機バインダ（例、Coathylene（登録商標））、または少なくとも１種類の酸化銀（Ｉ）を含む添加剤を含んでもよい。
【００３５】
以下の一例は、当業者が本発明の原理および利点を理解するために示すものである。これらの実施例は、特許請求の範囲を限定するためのものではない。
【００３６】
実験例１
「ＡＡ」サイズの充電可能なアルカリ電池を特許文献３に開示した方法で用意した。但し様々な添加剤を正電極材料と組み合わせた。この実験例においては、４個の従来技術（Prior Art 1-4 ）のカソード組成と本発明の５個のテスト・グループ(Test #1-5)のカソード組成と比較した。
【００３７】
テーブル１ａに示すように、従来の電池の添加剤は、ＢａＳＯ４とＢａＳＯ４／ＣａＯの組み合わせを含む。Prior Art 1は、現在市販されている充電可能なアルカリ電池の通常の組成として選択したものであり、特許文献２に基づく。最適の全体的ＡＡの組成は、表３に示すように、５％ＢａＳＯ４であり、これはPrior Art １である。Prior Art ２と３の実験例は、特許文献４に基づいて行ったものであり、２種類の添加剤を加えることがより良好な性能が得られることを教示する。Prior Art ２の実験例の組成はＢａＳＯ４を第１添加剤としてＣａＯを第２添加剤として用いた特許文献４の実験例３からモデル化したものである。本明細書で一貫した方式の全ての組成の実験例を示すために、特許文献４の実験例３の「ＥＭＤへ添加された％」の表現は、「カソードへ添加された％」に変換した。こうするために、実験例３の組成のＥＭＤ量を数学的に決定しなければならない。ＥＭＤの量の決定方法は当業者に公知であり、実験例３では、７９．５％で計算された。このＥＭＤ容量においては、カソードに添加された％は次式に基づいて計算された。
カソードに添加された％＝ＥＭＤに添加された％×０．７９５
【００３８】
それ故に、特許文献４の実験例３のカソードに添加された％は、５％のＢａＳＯ４と１％のＣａＯであった。これらの添加剤レベルは、Prior Art ２で用いられた。Prior Art ３の実験例は、より多量のＢａＳＯ４と少量のＣａＯで、この発明のTest＃４、＃５、＃９と同一の全添加量レベルを模擬した。Prior Art ４は、再び特許文献２に基づく。ＡＡサイズの電池に対する最適の１０オームの結果は、１５％のＢａＳＯ４の添加剤で３０回のサイクル・テストで達成された。それ故に１５％ＢａＳＯ４レベルは、Prior Art ４で採用した。
【００３９】
比較対照のTestグループは、バリウム・水和物（Ｂａ（ＯＨ）２＊８Ｈ２Ｏ）、ストロンチウム・水和物（Ｓｒ（ＯＨ）２＊８Ｈ２Ｏ）と酸化カルシウム（Ｃａｏ）の混合物を含み、その量は表１ａの下部分に示した通りである。バリウムまたはストロンチウムの水和物添加物を含む比較対照のTestグループは、カソード・ペレット圧縮特性を改善するために、０．１５％のコーチレン（Coathylene（登録商標））ＨＡ１６８１添加剤を有する。これは、特許文献５に開示されている。全てのケースにおいて、添加剤は、活性の電解質二酸化マンガン（active electrolytic manganese dioxide (EMD)）材料の一部を置換するが、全電池材料の容積は一定レベルに維持され、アノード・キャパシティも同様に一定レベルに維持されるよう行われた。その結果、理論的な「１個の電子（one-electron）」のカソード・キャパシティ（３０８ｍＡｈ／ｇＭｎＯ２）は、添加剤の量を増やすことにより、減少し、アノード・キャパシティのカソード・キャパシティに対するキャパシティ・バランス（バランス＝アノードＡｈ／カソードＡｈ）は、表１ａに示すよう増加した。
【００４０】
各グループから選ばれたテスト電池の様々なセット（組）に対し、サイクル・テストを実行した。このテストは、１０オームの負荷抵抗に０．９Ｖのカットオフ電圧まで連続的に電流を流し、その後、１２時間１．７５Ｖまで再充電した。これが、１回の完全ディープ放電・充電サイクルである。１０オームの負荷は、９０−１５０ｍＡの中間放電レートあるいは約１０−１５ｍＡ／ｃｍ２を表し、充電可能なアルカリ電池の容量劣化となる傾向がある。この１２時間１．７５Ｖの再充電方式は、特許文献５に開示された新たな充電アルゴリズムで達成することのできる性能を模擬する。このテスト電池は、ディープ放電・充電サイクルを５０回以上テストした。
【００４１】
テーブル１ａは、実験例１のカソードの添加剤成分を示し、テーブル１ｂは、２５回目の放電と５０回目の放電におけるテスト電池の平均的個別放電キャパシティと、２５回のサイクルと５０回のサイクルで得られた累積的放電キャパシティとを示す。用語「累積的放電キャパシティ」とは、テストされたサイクル数にわたって行われた個々の放電キャパシティの和を意味する。この得られたデータは、各グループにおけるテスト毎の４個の電池の平均を表す。
テーブル１ａ：実験例１のカソードに対する添加剤成分
【表１】
2009517805.tif 000003
テーブル１ｂ：５０回のディープ放電・充電サイクルのサイクル性能
2009517805.tif 000004
【００４２】
表１ａ、１ｂから分かるように、比較対照テストtest#1-5の電池は、従来技術で製造された電池よりも大幅に性能が向上している。２５回目のサイクルの放電キャパシティは、Prior Art 1の対象標準よりも最大６８％良く、最良のPrior Artよりも４６％良い。２５回のサイクルにわたる累積的な全サービス・キャパシティは、Prior Art 1よりも最大３０％良好であり、最良のPrior Artよりも２５％良好である。５０回目のサイクルにおける個別放電キャパシティは、Prior Art 1の対象標準よりも最大１１５％良好であり、最良のPrior Artよりも７１％良好である。５０回のサイクルにわたる累積的な全サービス・キャパシティは、Prior Art 1の対象標準よりも最大５１％良好であり、最良のPrior Artよりも３８％良好である。
【００４３】
Test#3のカソードは、ストロンチウム化合物のみを含有し（即ち、バリウム化合物またはカルシウム化合物は含有しない）、従来技術のグループ#2、#3に対し大幅に改善した性能を示すが、特許文献４の教示にも関わらず、性能向上のために第２の添加剤の利用を必要とする。この第２の添加剤は、性能改善のために、チタン化合物、ランタン化合物、セリウム化合物、イットリウム化合物、亜鉛化合物、カルシウム化合物、すず化合物、マグネシウム化合物を含むグループから選択されたものである。
【００４４】
Test#5のカソードは、ストロンチウム化合物とバリウム化合物の混合物のみを含有する。すなわち、カルシウムの化合物は含有しないが、カルシウムの化合物を含有するTest#4よりは若干低い性能を示すが、バリウム化合物とカルシウム化合物の混合物を含み、ストロンチウムの化合物を全く含まないTest#1よりも良好な性能を示す。Test#2は、バリウム化合物、バリウム化合物、ストロンチウム化合物、カルシウム化合物の混合物を含有するが、バリウム化合物とカルシウム化合物の混合物のみのTest#1よりも良好な性能を示す。それ故に、ストロンチウム化合物の存在はより重要である。その理由は、ストロンチウム化合物は、バリウム化合物またはカルシウム化合物あるいはその混合物よりも良好な性能を示すからである。
【００４５】
実験例２
ＡＡサイズの充電可能なアルカリ電池を用意し、実験例１と同様にテストした。但し、添加剤の全添加量は、７．９％と９．７５％に増加した。これは、テーブル２ａに示す通りである。
【００４６】
テーブル２ａは、２５回目と５０回目の放電に関するテスト電池の平均個別放電キャパシティと、２５回のサイクルの５０回のサイクルで得られた累積的放電キャパシティを示す。用語「累積的放電キャパシティ」とは、テストされた回数のサイクルにわたって個々の放電キャパシティの全てを加算した放電キャパシティを意味する。与えられたデータは、各グループにおけるテスト毎の４個の電池の平均を表す。
テーブル２ａ：実験例２のカソードの添加剤成分
2009517805.tif 000005
テーブル２ｂ：５０回のディープ放電・充電サイクルにわたるサイクル性能
2009517805.tif 000006
【００４７】
テーブル２ａ、２ｂから分かるように、添加剤レベルは増加したが、比較対照テストTest#6-8の電池は、従来技術で製造された電池よりも大幅に性能が向上している。２５回目のサイクルの放電キャパシティは、Prior Art 1の対象標準よりも最大７７％良く、最良のPrior Artよりも５５％良い。２５回のサイクルにわたる累積的放電キャパシティは、Prior Art 1の対象標準よりも最大３３％良好であり、最良のPrior Artよりも２８％良好である。５０回目のサイクルにおける個々の放電キャパシティは、Prior Art 1の対象標準よりも最大１０９％良好であり、最良のPrior Artよりも７１％良好である。５０回のサイクルにわたる累積的放電キャパシティは、Prior Art 1の対象標準よりも最大５２％良好であり、最良のPrior Artよりも３９％良好である。
【００４８】
実験例３
実験例１、２の全ての添加剤レベルは、従来技術に対し性能が改善されているために、ＡＡサイズの充電可能なアルカリ電池を準備し、実験例１と同様にテストを行った。但し、添加剤の全添加量は、７．４％から２０％に増加した（テーブル３ａ）。この一連のテストにおいては、カルシウム・ステアリン酸がコーチレン（Coathylene（登録商標））の代わりに用いられた。これは、特許文献５に開示されたカソード・ペレット圧縮特性を改善するためである。
テーブル３ａ：実験例３のカソードの添加剤成分
2009517805.tif 000007
【００４９】
テーブル３ａから分かるように、添加剤レベルが増加すると、カソード・キャパシティはそれに応じて減少するが、アノード・キャパシティは一定のままである。これにより、電池のバランス（比率）が増加する。Prior Art 1の電池に比較して、カソード・キャパシティは、test#9は、６％減少し、test#10は７％減少し、test#11は１１％減少し、test#12とtest#13は１６％減少し、test#14は２１％減少し、test#15は２６％減少し、test#16は３０％減少した。
【００５０】
テーブル３ｂは、１回目と２５回目と５０回目の放電に関するテスト電池の平均個別放電キャパシティと、２５回のサイクルの５０回のサイクルで得られた累積的放電キャパシティを示す。用語「累積的放電キャパシティ」とは、テストされた回数のサイクルにわたって個々の放電キャパシティの全てを加算した放電キャパシティを意味する。与えられたデータは、各グループにおけるテスト毎の４個の電池の平均を表す。
【００５１】
テーブル３ｂから分かるように、第１回目のサイクル放電キャパシティは、理論的カソード・キャパシティの傾向に従う。より低い理論的カソード・キャパシティは、より低い第１回目のの放電キャパシティとなる。
テーブル３ｂ：５０回のディープ放電・充電サイクルにおけるサイクル性能
2009517805.tif 000008
【００５２】
サイクル回数が増加するにつれて、低い初期カソードのテスト・グループはキャッチアップし、良好な性能を提供する。例えばPrior Art1の対象標準に比較すると、test#14は、サイクル１で１９％低いキャパシティを示すが、サイクル２５では２２％良好なキャパシティを示し、サイクル５０では５７％の良好なキャパシティを示す。累積的放電キャパシティ試験においては、このtest#14は、２５回のサイクルでは、Prior Art1の対象標準よりも７％低いが、５０回のサイクルでは１３％良好である。約２５％低い理論的カソード・キャパシティのカソードが達成されたとすると、これらのカソードの有効利用は、遙かに良く、容量劣化は遙かに低い。高い添加剤レベルにおける低い容量劣化の特性は、電池の設計に応用され、高い初期キャパシティが必要とされないが、低い容量劣化が好ましいような電池の設計に利用される。
【００５３】
容量劣化特性は、test#15、#16に対しては非常に良好であり、サイクル５０の放電キャパシティは、Prior Art1の対象標準よりも良好であるが、５０回のサイクルの累積放電キャパシティでは、全サービス・キャパシティの利点が見いだせない。それ故に、全添加剤の上限は１７．５％であった。
【００５４】
テーブル３ｃは、添加剤レベルが高いテスト・グループの容量劣化が低い状態を示す。この放電キャパシティは、活性ＭｎＯ２１グラム（ｇ）当たりのキャパシティ（Ａｈ／ｇＭｎＯ２）に変換される。この表記は、様々なテスト・グループは、異なるＭｎＯ２キャパシティを有することを考慮に入れたもので、第１のサイクル放電キャパシティは、多かれ少なかれ等価である。しかし、サイクルが進むにつれて、全てのテスト・グループの活性ＭｎＯ２の単位グラム当たりの正規化したキャパシティは、どの従来技術の対象標準よりも遙かに良好となる。
テーブル３ｃ：５０回のディープ放電・充電サイクルにわたる正規化したサイクル性能
2009517805.tif 000009
【００５５】
Test#12、#13は、ストロンチウム化合物とバリウム化合物とカルシウム化合物の混合物と、ストロンチウム化合物とカルシウム化合物の混合物でバリウム化合物を含まない、全添加剤レベルが１２．２５％における比較を示す。この添加剤が高いレベルにおいては、バリウムのないtest#13は、バリウム化合物を有するtest#14よりも、５０回のサイクルにわたって良好な性能を示す。このことは、添加剤のレベルが高いところでは、バリウム化合物は、良好な性能を得るためには、必要ないことを示している。
【００５６】
テーブル３ｃは、Test#9から#16の全ての組成は、特定のＭｎＯ２マス・ベースで遙かに改善された効率を示す。これは、全添加量が２０％では、絶対キャパシティ値（テーブル３ｂで与えられる）は、最良の従来組成よりも低い。それゆえに、さらなる添加剤は、この添加量以上では実際的な利点はない。
【００５７】
上記したように、本発明は上記の目的を達成するために十分適用可能であり、且つ本発明の構造に特有な他の利点と共に本発明を説明した。
【００５８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５９】
【図１】本発明の一実施例による電池の断面図。
【符号の説明】
【００６０】
１０  充電可能アルカリ電池
１２  スティール製容器
１４  カソード
１６  円筒状中空ペレット
１８  アノード
２０  円筒状セパレータ
２２  円筒状中央突起部
２４  負極キャップ
２６  集電具
２８  プラスチック製トップ
３０  内側吸収層
３２  外側イオン透過層
３３  絶縁ワッシャ
３４  凹状形状
【図１】
2009517805.tif 000010
【国際調査報告】
2009517805.tif 000011
2009517805.tif 000012
2009517805.tif 000013
2009517805.tif 000014